(57)【特許請求の範囲】
【請求項１】
重量％で炭素：０．１５〜０．３５％、ケイ素：０．００５〜０．３５％、マンガン：１．０〜１．５％（１．０％を含まず）、クロム：０．８〜２．５％、ニッケル：０．１〜０．３％（０．３％を含まず）、バナジウム：０．０５〜０．３％、モリブデン：１．５〜２．５％（１．５％を含まず）、タングステン：０．１〜２．５％を含み、残部が不可避的不純物及び鉄からなり、不純物元素として含まれるものを除いてはニオブ及びタンタルを含まないことを特徴とする低合金耐熱鋼。
【請求項２】
重量％で炭素：０．１５〜０．３５％、ケイ素：０．００５〜０．３５％、クロム：０．８〜２．５％、バナジウム：０．０５〜０．３％、ニオブ：０．０１〜０．１５％、モリブデン：０．１〜１．５％、タングステン：０．１〜２．５％を含み、残部が不可避的不純物及び鉄からなり、不純物元素として含まれるものを除いてはマンガン、ニッケル及びコバルトを含まないことを特徴とする低合金耐熱鋼。
【請求項３】
重量％で炭素：０．１５〜０．３５％、ケイ素：０．００５〜０．３５％、クロム：０．８〜２．５％、バナジウム：０．０５〜０．３％、モリブデン：０．１〜１．５％、タングステン：０．１〜２．５％を含み、残部が不可避的不純物及び鉄からなり、不純物元素として含まれるものを除いてはマンガン、ニッケル、コバルト、ニオブ及びタンタルを含まないことを特徴とする低合金耐熱鋼。
【請求項４】
重量％で炭素：０．１５〜０．３５％、ケイ素：０．００５〜０．３５％、マンガン：０．１〜１．０％、クロム：０．８〜２．５％、バナジウム：０．０５〜０．３％、モリブデン：０．１〜１．５％、タングステン：０．１〜２．５％を含み、残部が不可避的不純物及び鉄からなり、不純物元素として含まれるものを除いてはニッケル、コバルト、ニオブ及びタンタルを含まないことを特徴とする低合金耐熱鋼。
【請求項５】
重量％で炭素：０．１５〜０．３５％、ケイ素：０．００５〜０．３５％、クロム：０．８〜２．５％、ニッケル：０．１〜０．３％（０．３％を含まず）、バナジウム：０．０５〜０．３％、モリブデン：０．１〜１．５％、タングステン：０．１〜２．５％を含み、残部が不可避的不純物及び鉄からなり、不純物元素として含まれるものを除いてはマンガン、ニオブ及びタンタルを含まないことを特徴とする低合金耐熱鋼。
【請求項６】
請求項１、３、５のいずれか１項に記載の低合金耐熱鋼において、重量％で窒素：０．０１〜０．０５％及びホウ素：０．００１〜０．０１５％のいずれか１種以上を含有することを特徴とする低合金耐熱鋼。
【請求項７】
請求項２に記載の低合金耐熱鋼において、重量％で窒素：０．０１〜０．０５％、ホウ素：０．００１〜０．０１５％及びタンタル：０．０１〜０．１５％のいずれか１種以上を含有することを特徴とする低合金耐熱鋼。
【請求項８】
請求項１〜７のいずれか１項に記載の低合金耐熱鋼で構成されてなることを特徴とする蒸気タービンロータ。
【発明の詳細な説明】
【０００１】
【発明の属する技術分野】
本発明は耐熱構造部材、特に火力発電用蒸気タービンロータ材として優れた性能を示す低合金耐熱鋼及びそれを用いた蒸気タービンロータに関する。
【０００２】
【従来の技術】
従来、火力発電用蒸気タービンプラントに用いられている高温用ロータ材の例としては、低合金系のＣｒＭｏＶ鋼や高Ｃｒ系の１２Ｃｒ鋼が挙げられる。このうちＣｒＭｏＶ鋼は高温強度の限界から５６６℃までの蒸気温度のプラントに制限され、しかも蒸気温度によっては、ロータを冷却する必要があり構造が複雑になる。一方、１２Ｃｒ鋼製のロータ材（例えば特開昭６０−１６５３５９号公報、特開昭６２−１０３３４５号公報など）は高温強度がＣｒＭｏＶ鋼よりも優れているため、最高６００℃程度の蒸気温度のプラントに適用することも可能であるが、素材の製造が難しく高コストになる。
【０００３】
【発明が解決しようとする課題】
本発明はこのような従来技術の実状に鑑み、製造が容易で安価な低合金系の耐熱鋼であって、従来材のＣｒＭｏＶ鋼に比べて同等以上の靱性を有し、かつ高温強度特性に優れた新しい低合金耐熱鋼及びこの新耐熱鋼で構成される高温用蒸気タービンロータを提供するものである。
【０００４】
【課題を解決するための手段】
本発明者らは前記課題を解決すべく、ＣｒＭｏＶ鋼を基本成分として合金元素の厳選を行って高温強度の改善を鋭意行い、靱性が高くかつ優れた高温特性を有する新しい高温用蒸気タービンロータ材を見出した。すなわち、本発明は次の（１）〜（８）の発明を含むものである。
【０００５】
（１）重量％で炭素：０．１５〜０．３５％、ケイ素：０．００５〜０．３５％、マンガン：１．０〜１．５％（１．０％を含まず）、クロム：０．８〜２．５％、ニッケル：０．１〜０．３％（０．３％を含まず）、バナジウム：０．０５〜０．３％、モリブデン：１．５〜２．５％（１．５％を含まず）、タングステン：０．１〜２．５％を含み、残部が不可避的不純物及び鉄からなり、不純物元素として含まれるものを除いてはニオブ及びタンタルを含まないことを特徴とする低合金耐熱鋼。
【０００６】
（２）重量％で炭素：０．１５〜０．３５％、ケイ素：０．００５〜０．３５％、クロム：０．８〜２．５％、バナジウム：０．０５〜０．３％、ニオブ：０．０１〜０．１５％、モリブデン：０．１〜１．５％、タングステン：０．１〜２．５％を含み、残部が不可避的不純物及び鉄からなり、不純物元素として含まれるものを除いてはマンガン、ニッケル及びコバルトを含まないことを特徴とする低合金耐熱鋼。  
【０００７】
（３）重量％で炭素：０．１５〜０．３５％、ケイ素：０．００５〜０．３５％、クロム：０．８〜２．５％、バナジウム：０．０５〜０．３％、モリブデン：０．１〜１．５％、タングステン：０．１〜２．５％を含み、残部が不可避的不純物及び鉄からなり、不純物元素として含まれるものを除いてはマンガン、ニッケル、コバルト、ニオブ及びタンタルを含まないことを特徴とする低合金耐熱鋼。
（４）重量％で炭素：０．１５〜０．３５％、ケイ素：０．００５〜０．３５％、マンガン：０．１〜１．０％、クロム：０．８〜２．５％、バナジウム：０．０５〜０．３％、モリブデン：０．１〜１．５％、タングステン：０．１〜２．５％を含み、残部が不可避的不純物及び鉄からなり、不純物元素として含まれるものを除いてはニッケル、コバルト、ニオブ及びタンタルを含まないことを特徴とする低合金耐熱鋼。
（５）重量％で炭素：０．１５〜０．３５％、ケイ素：０．００５〜０．３５％、クロム：０．８〜２．５％、ニッケル：０．１〜０．３％（０．３％を含まず）、バナジウム：０．０５〜０．３％、モリブデン：０．１〜１．５％、タングステン：０．１〜２．５％を含み、残部が不可避的不純物及び鉄からなり、不純物元素として含まれるものを除いてはマンガン、ニオブ及びタンタルを含まないことを特徴とする低合金耐熱鋼。
【０００８】
（６）前記（１）、（３）、（５）のいずれか１つの低合金耐熱鋼において、重量％で窒素：０．０１〜０．０５％及びホウ素：０．００１〜０．０１５％のいずれか１種以上を含有することを特徴とする低合金耐熱鋼。
（７）前記（２）の低合金耐熱鋼において、重量％で窒素：０．０１〜０．０５％、ホウ素：０．００１〜０．０１５％及びタンタル：０．０１〜０．１５％のいずれか１種以上を含有することを特徴とする低合金耐熱鋼。
【０００９】
（８）前記（１）〜（７）のいずれか１つの低合金耐熱鋼で構成されてなることを特徴とする蒸気タービンロータ。
【００１０】
【発明の実施の形態】
以下に本発明における各成分範囲の限定理由を述べる。
炭素：炭素は、熱処理時の焼入れ性を確保するとともに材料強度を高める効果がある。また、炭化物を形成して高温におけるクリープ破断強度の向上に寄与する。本合金系では０．１５％未満の添加では十分な材料強度が得られないため、下限値を０．１５％とする。一方、炭素の添加量が多すぎると靱性が低下し、かつ、高温での使用中に炭窒化物が凝集粗大化して、高温長時間クリープ破断強度を劣化させる。そのため添加量の上限を０．３５％とする。材料強度特性と優れた靱性を兼ね揃えるために特に望ましい範囲は０．２〜０．３％である。
【００１１】
ケイ素：ケイ素は脱酸材としての効果がある反面、基地を脆化させる元素である。脱酸効果を十分に期待する場合、最大０．３５％までの添加を許容するが、本発明材の製造において、製鋼過程での真空カーボン脱酸法を適用する場合は、特にケイ素による脱酸効果をさほど期待しなくてもよく、添加量を最小限度にとどめることが可能となる。ただし、極端にケイ素量を低くするためには原料の厳選が必要となりコストが上昇するため、下限を０．００５％とする。よってケイ素の成分範囲を０．００５〜０．３％とする。望ましい範囲は、０．００５〜０．０５％であるが、この場合は真空カーボン脱酸法を採用することを前提とする。
【００１２】
マンガン：マンガンは脱酸材として作用するとともに鍛造時の熱間割れを防止するのに有効な元素である。また、熱処理時の焼入れ性を高める作用がある。しかし、マンガンを加えるとその量に応じてクリープ破断強度が劣化するため添加の最大量を１．０％とした。ただし、含有量を０．１％未満に制御するためには、原料鋼の厳選と過度の精錬工程が必要となりコスト高を招くため、最低量を０．１％に設定している。
【００１３】
クロム：クロムは熱処理時の焼入れ性を高めるとともに炭化物及び／又は炭窒化物を形成してクリープ破断強度の改善に寄与し、かつマトリックス中に溶け込んで耐酸化性を改善する。またマトリックス自体を強化することでもクリープ破断強度の向上に寄与する。０．８％未満であるとその効果が十分でなく、２．５％を越える量を添加すると本合金系ではクリープ破断強度が低下する傾向にある。したがって、添加範囲を０．８〜２．５％とする。望ましい範囲は１．２〜１．６％である。
【００１４】
ニッケル：ニッケルは熱処理時の焼入れ性を高め、引張強さや耐力を向上させるほか、特に靱性を高めるのに有効である。しかしその反面、長時間クリープ破断強度はニッケル添加により低下する。本発明合金の特徴の一つは、ニッケル添加による焼入れ性や靱性向上を期待せず、逆に長時間クリープ破断強度に及ぼすニッケルの悪影響を排除することを目的に、ニッケル含有量の上限を長時間クリープ破断強度に及ぼす悪影響が極端には現れない０．３％未満に制限している点である。長時間クリープ破断強度を最重視する場合、ニッケル含有量は低いほど望ましいが、０．１％未満に抑制するためには原料の厳選が必要となりコストが上昇するため、下限を０．１％とする。
【００１５】
バナジウム：バナジウムは熱処理時の焼入れ性を高めるとともに炭化物及び／又は炭窒化物となってクリープ破断強度を改善する。０．０５％未満では十分な効果が得られない。また、逆に０．３％を越える量を添加するとむしろクリープ破断強度は低下してしまう。このため、成分範囲を０．０５〜０．３％とする。
【００１６】
ニオブ：ニオブは焼入れ性を高めるとともに炭化物及び／又は炭窒化物を形成して高温強度の改善に寄与する。また、高温加熱時の結晶粒成長を適度に抑制し、組織の均質化に寄与する。添加量が０．０１％未満ではその効果はなく、また０．１５％を越える量を添加すると、鋼塊製造時に生成したニオブの炭化物あるいは炭窒化物が熱処理（溶体化処理）時にマトリックスに十分に固溶できず、使用中に粗大化して長時間のクリープ破断強度を低下させる。そこで成分範囲を０．０１％〜０．１５％に限定する。
【００１７】
モリブデン：モリブデンは熱処理時の焼入れ性を高めるとともにマトリックス中や炭化物及び／又は炭窒化物中に固溶してクリープ破断強度を改善する。添加量が０．１％未満であれば顕著な効果は期待されない。一方、多量に添加すると靱性が低下するとともにコスト高を招くために、添加量の上限を１．５％に制限している。
【００１８】
タングステン：タングステンはマトリックス中や炭化物中に固溶してクリープ破断強度を改善する。添加量が０．１％未満であれば顕著な効果は期待されない。一方、過剰に添加すると偏析する恐れがあり、またフェライト相が出現、増加するため添加量の上限を２．５％に制限している。望ましい添加量は１．０％〜２．０％である。
【００１９】
次に、本発明の他の特徴点である成分限定理由を述べる。なお、前述の説明で既に述べた成分については限定理由は同じなので、ここでは、ニオブを無添加とした理由及びマンガン、モリブデンの成分限定理由について説明する。
【００２０】
ニオブ：ニオブは前述したように重要な役割を有する元素であるが、前記構成の範囲内の添加量でも、他の強化元素添加量との兼ね合いや、鋼塊の製造や鍛造、熱処理工程での微妙な温度差などにより、得られた素材の靱性が異常に低下したり、クリープ破断特性において切欠弱化傾向が現れる危険性がある。そこでこのような危険性を回避するために、前記構成における成分系からニオブを排除した点が本構成の特徴である。
しかし、ニオブを排除した結果、焼入れ性や高温強度特性の低下あるいは高温加熱時の結晶粒成長に起因した局所的な高温強度低下が懸念される。そこでこれらの点を補うため、マンガン及び／又はモリブデンの添加量を増し、マンガン及び／又はモリブデンの含有量が重量％でマンガン：１．０（１．０％含まず）〜１．５％、モリブデン：１．５（１．５％含まず）〜２．５％となるようにしている。
【００２１】
マンガン：マンガンは、主として焼入れ性不足分を補うための添加であり、その分高温強度特性や靱性を若干犠牲にしている。最低添加量を前記構成の上限値とし、最大添加量を１．５％としている。最大添加量を１．５％としたのは、これ以上の添加では高温強度特性や靱性の低下が大きすぎるためである。
【００２２】
モリブデン：モリブデンは、焼入れ性及び高温強度特性不足を補うために添加するものであり、その分コストの上昇や靱性の低下を若干容認している。最低添加量を前記構成の上限値とし、最大添加量を２．５％としている。最大添加量を２．５％としたのは、これ以上の添加では靱性の低下が大きすぎるためである。
【００２３】
次に、本発明の更なる特徴点である成分限定理由を述べる。マンガン、ニッケル以外の元素については前記構成の場合と同じであるのでこでは省略し、マンガン及び／又はニッケルを排除する目的及び作用についてのみ説明する。
【００２４】
マンガン：マンガンは脱酸材として作用するとともに鍛造時の熱間割れを防止するのに有効な元素である。また、熱処理時の焼入れ性を高める作用がある。しかし、マンガンを加えるとその量に応じてクリープ破断強度が劣化する。含有量を０．１％以下に制御するためには、原料鋼の厳選と過度の精錬工程が必要となりコスト高を招くが、コストの上昇をあえて許容し、かつ、マンガン添加によるその他の利点も期待せず、クリープ破断強度の確保を最重点に考えてマンガンを排除した点に本構成の新規性がある。
【００２５】
ニッケル：ニッケルは熱処理時の焼入れ性を高め、引張強さや耐力を向上させるほか、特に靱性を高めるの有効である。しかし、ニッケルを加えるとその量に応じてクリープ破断強度が劣化する。含有量を０．１％以下に制御するためには、原料鋼の厳選と過度の精錬工程が必要となりコスト高を招くが、コストの上昇をあえて許容し、かつ、ニッケル添加によるその他の利点も期待せず、クリープ破断強度の確保を最重点に考えてニッケルを排除した点に本構成の新規性がある。
【００２６】
次に、本発明の更なる特徴点である成分限定理由を述べる。ニオブ以外の元素については前記構成と同じであるのでこでは省略し、ニオブを排除する目的及び作用についてのみ説明する。
ニオブ：ニオブは前述したように重要な役割を有する元素であるが、前記構成の範囲内の添加量でも、他の強化元素添加量との兼ね合いや、鋼塊の製造や鍛造、熱処理工程での微妙な温度差などにより、得られた素材の靱性が異常に低下したり、クリープ破断特性において切欠弱化傾向が現れる危険性がある。そこでこのような危険性を回避するために、クリープ破断強度を若干犠牲にして、前記構成における成分系からニオブを排除した点が本構成の特徴である。
【００２７】
次に、本発明の更なる特徴点である成分限定理由を述べるが、窒素、タンタル、ホウ素以外の元素については前記構成と同じであるのでこでは省略し、特に窒素、タンタル、ホウ素を添加する目的及び作用についてのみ説明する。
窒素：窒素は炭素や合金元素とともに炭窒化物を形成して高温強度の改善に寄与する。０．０１％未満では十分な炭窒化物を形成することができないために、クリープ破断強度への寄与が十分に得られない。また０．０５％を越える量を添加すると、長時間側で炭窒化物が凝集粗大化して、十分なクリープ破断強度を得ることができなくなる。また、靱性の低下も引き起こす。このため、０．０１〜０．０５％とする。
【００２８】
タンタル：タンタルはニオブと同じく炭窒化物を形成して高温強度の改善に寄与する。また、高温で析出する炭化物及び／又は炭窒化物を微細にして長時間クリープ破断強度の改善に寄与する。添加量が０．０１％未満ではその効果はなく、また０．１５％を越える量を添加すると、鋼塊製造時に生成したタンタルの炭化物及び／又は炭窒化物が熱処理（溶体化処理）時にマトリックスに十分に固溶できず、使用中に粗大化して長時間のクリープ破断強度を低下させる。そこで成分範囲を０．０１％〜０．１５％に限定する。
【００２９】
ホウ素：ホウ素は焼入れ性を高めるとともに粒界強度を高くする作用がある。このため、クリープ破断強度の改善に寄与する。しかし、過剰に添加するとかえって焼入れ性が低下したり、靱性が低下するといった悪影響が現れる。したがって、実際に添加量を制御できる最低量の０．００１％を下限値とし、上限値を悪影響が現れない０．０１５％とする。望ましい範囲としては０．００２〜０．００６％である。
【００３０】
以上説明した本発明の低合金耐熱鋼は、従来材のＣｒＭｏＶ鋼に比べて同等以上の靱性を有し、かつ高温強度特性に優れた新しい低合金耐熱鋼であり、特に高温用蒸気タービンロータ材として優れた性能を有している。
【００３１】
【実施例】
以下実施例により本発明をさらに具体的に説明する。
各実施例において、全ての材料は、５０ｋｇ真空高周波溶解炉にて溶製し、加熱温度：１２００℃にて鍛造を行った。各種試験に用いた試験材熱処理は、胴径１２００φのロータを油冷したときの中心部を模擬した焼入れ処理を行い、次いで焼戻しは０．２％耐力がおよそ７０±２ｋｇｆ／ｍｍ２  になるように各材料の焼戻し温度を決めて行った。ただし、例１における一部の比較材では、目標の０．２％耐力を得られないものがあった。
【００３２】
（例１）
表１に試験に供した材料の化学成分を示す。試料番号１〜８が参考材、試料番号９〜１４が比較材に相当する。表２に表１の参考材及び比較材の機械的性質及びクリープ破断特性を示す。比較材のうち、試料番号９及び１０は十分に焼きが入らず、焼戻し温度を下げても目標の０．２％耐力に到達しなかった鋼種である。
【００３３】
シャルピー衝撃吸収エネルギー（常温試験）は、参考材、比較材を問わず、炭素含有量の影響が強く現れており、高炭素材ほど低い値を示している。しかし、参考材のシャルピー衝撃吸収エネルギーは、いずれも３．７ｋｇｆ−ｍ以上の値を示しており、タービンロータ材としての使用を考えた場合、十分に高い衝撃値を確保できていることがわかる。
６００℃で１５ｋｇｆ／ｍｍ２  の荷重を負荷した場合のクリープ破断時間に着目すると、参考材は比較材を大幅に上回る破断時間を示しており、クリープ破断特性が十分に高いことがわかる。
以上のことは、参考材における各種元素の適切な成分設計が靱性の確保とクリープ破断強度の向上に有効であったことを示している。
【００３４】
（例２）
表３に試験に供した本発明材料の化学成分を、表４に機械的性質及びクリープ破断特性を示す。試料番号１５〜１８の試験材の特性を表２に示した参考材の特性と比較すると、シャルピー衝撃吸収エネルギー（常温試験）は同一炭素量レベルで比較して若干低め、６００℃で１５ｋｇｆ／ｍｍ２  の荷重を負荷した場合のクリープ破断時間もいくぶん短めであるが、それでも表２の比較材に比べて優れた特性を有していることがわかる。
以上のことは、例１の参考材の成分系において制御が難しいニオブを添加しない材料でも、マンガンやモリブデンの適切な添加によって、適度な靱性、クリープ破断強度を確保できることを示している。
【００３５】
（例３）
表５に試験に供した本発明材料及び参考材の化学成分を示す。試料番号１９は例１で用いた試料番号２の鋼の成分をベースとした本発明材、試料番号２０、２１、２２は例１で用いた試料番号５の鋼の成分をベースとしたもので試料番号２０及び２１は参考材、２２は本発明材である。
【００３６】
表６に表５の本発明材及び参考材の機械的性質及びクリープ破断特性を示す。表６の本発明材及び参考材のシャルピー衝撃値吸収エネルギー（常温試験）はベース材とほぼ同レベルにある。かつ、６００℃で１５ｋｇｆ／ｍｍ２  の荷重を負荷した場合のクリープ破断時間に着目すると、表６の本発明材及び参考材は例１のベース材に比べて確実に破断時間がのびていることがわかる。以上のことは、例１の参考材の組成の低合金耐熱鋼のマンガン及び／又はニッケルを鉄で置換することで、クリープ破断強度がより一層向上することを示している。
【００３７】
（例４）
表７に試験に供した本発明材料の化学成分を示す。試料番号２３は例３で用いた試料番号１９の鋼の成分をベースとした本発明材（試料番号１９のベース材は例１の試料番号２の鋼）、試料番号２４、２５、２６はそれぞれ例３で用いた試料番号２０、２１、２２の鋼の成分をベースとした本発明材（試料番号２０、２１、２２のベース材は例１の試料番号５の鋼）である。
【００３８】
表８に表７の本発明材の機械的性質及びクリープ破断特性を示す。表８の本発明材のシャルピー衝撃値吸収エネルギー（常温試験）はベース材とほぼ同レベルにある。かつ、６００℃で１５ｋｇｆ／ｍｍ２  の荷重を負荷した場合のクリープ破断時間に着目すると、表８の本発明材の破断時間は、例３のベース材に比べて若干短くなっている。しかし例１の試料番号２、５の鋼に比べると破断時間は長いことがわかる。以上のことは、例３の組成の材料において、制御が難しいニオブを添加しない材料でも、適度な靱性、クリープ破断強度を確保できることを示している。
【００３９】
（例５）
表９に試験に供した本発明材及び参考材の化学成分を示す。試料番号２７、２８は例１の試料番号２の鋼の成分をベースとした参考材、試料番号２９、３０は例１の試料番号５の鋼の成分をベースとした参考材、試料番号３１、３２、３３、３４及び３５はそれぞれ例２の試料番号１６、例２の試料番号１８、例３の試料番号２１、例３の試料番号２２及び例４の試料番号２６の鋼の成分をベースとした材料で試料番号３１、３２及び３４は本発明材、試料番号３３、３５は参考材である。
【００４０】
表１０に表９の本発明材及び参考材の機械的性質及びクリープ破断特性を示す。表１０の本発明材のシャルピー衝撃値吸収エネルギー（常温試験）はベース材とほぼ同レベルにある。かつ、６００℃で１５ｋｇｆ／ｍｍ２  の荷重を負荷した場合のクリープ破断時間に着目すると、表１０の本発明材はベース材に比べて確実に破断時間がのびていることがわかる。以上のことは、例１〜４の組成の低合金耐熱鋼の鉄の一部を、窒素、ホウ素、タンタルのいずれか１種以上で適切に置換することで、クリープ破断強度がより一層向上することを示している。
【００４１】
【表１】
0003576328.tif 000002
【００４２】
【表２】
0003576328.tif 000003
【００４３】
【表３】
0003576328.tif 000004
【００４４】
【表４】
0003576328.tif 000005
【００４５】
【表５】
0003576328.tif 000006
【００４６】
【表６】
0003576328.tif 000007
【００４７】
【表７】
0003576328.tif 000008
【００４８】
【表８】
0003576328.tif 000009
【００４９】
【表９】
0003576328.tif 000010
【００５０】
【表１０】
0003576328.tif 000011
【００５１】
【発明の効果】
本発明の低合金耐熱鋼は、従来材のＣｒＭｏＶ鋼に比べて同等以上の靱性を有し、かつ高温強度特性に優れた新しい低合金耐熱鋼であり、特に高温用蒸気タービンロータ材として優れた性能を有している。
また、本発明の蒸気タービンロータは、優れた高温強度及び靱性を有しており、これにより、低コストで高効率の発電プラントの建設が可能となり、化石燃料の節約に寄与するとともに二酸化炭素の発生量を抑制するうえで有用である。